(57)【要約】  本発明は、安定化チャンバー中に入れられた、式：  ＵＣｘ＋ｙＣ（ｘ≧１およびｙ＞０であり、ｘおよびｙは実際の数である）に対応する炭化ウラン化合物の化学的安定化方法において：  −  前記チャンバーの内部温度を、炭化ウランを主成分とする前記化合物の「酸化」のために約３８０℃〜５５０℃の間の温度まで温度上昇させる段階であって、前記チャンバーには中性ガスが供給される段階と；  −  前記酸化温度において等温酸化処理を行う段階であって、前記チャンバーがＯ２分圧下に置かれる段階と；  −  消費された分子酸素、および／または放出された二酸化炭素、あるいは放出された二酸化炭素および一酸化炭素の量の監視を、分子酸素の前記量の注入設定値、二酸化炭素の前記量の最小域値、あるいは二酸化炭素および一酸化炭素の最小閾値の値に少なくとも到達するまで行うことを含む、前記化合物の安定化の完了を制御する段階とを含むことを特徴とする方法に関する。  本発明は、本発明の方法を実施するための装置にも関する。
2014527624.tif 000002
【特許請求の範囲】
【請求項１】
安定化チャンバー中に入れられた、式：
ＵＣｘ＋ｙＣ（ｘ≧１およびｙ＞０であり、ｘおよびｙは実際の数である）
に対応する炭化ウラン化合物の化学的安定化方法において：
−  前記チャンバーの内部温度を、炭化ウランを主成分とする前記化合物の「酸化」のために約３８０℃〜５５０℃の間の温度まで温度上昇させる段階であって、前記チャンバーには不活性ガスが供給される段階と；
−  前記酸化温度において等温酸化処理を行う段階であって、前記チャンバーがＯ２分圧下に置かれる段階と；
−  消費された分子酸素、および／または放出された二酸化炭素、あるいは放出された二酸化炭素および一酸化炭素の量の監視を、前記分子酸素の注入設定値、二酸化炭素の前記量の最小域値、あるいは二酸化炭素および一酸化炭素の閾値の値に少なくとも到達するまで行うことを含む、前記化合物の安定化の完了を制御する段階とを含むことを特徴とする方法。
【請求項２】
安定化の完了を制御する前記段階が、前記チャンバー中の炭素およびウランを主成分とする固体化合物の重量変化、進行中の炭化ウランの酸化と相関がある重量増加を監視することをさらに含むことを特徴とする請求項１に記載の炭化ウラン化合物の化学的安定化方法。
【請求項３】
安定化の完了を制御する前記段階が、前記チャンバーの前記内部温度を前記酸化温度と炭素の酸化温度（この温度は前記区間の外にある）との間の温度に上昇させ、ＣＯ２放出の存在を監視することによって行われることを特徴とする請求項１に記載の炭化ウラン化合物の化学的安定化方法。
【請求項４】
前記酸化段階の前および／または間および／または後に前記チャンバー中に水蒸気分圧を導入することを含むことを特徴とする請求項１または２に記載の炭化ウラン化合物の化学的安定化方法。
【請求項５】
安定化の制御および完了の前記段階が、前記チャンバー中の酸化の終了を監視するためにマーカーとしてＨ２を検出することを含むことを特徴とする請求項４に記載の炭化ウラン化合物の化学的安定化方法。
【請求項６】
安定化の完了を制御する前記段階が、前記化合物の酸化の反応終了を促進するために、前記チャンバー中に存在する反応ガスに過剰圧力をかける作業を含むことを特徴とする請求項１〜５のいずれか一項に記載の炭化ウラン化合物の化学的安定化方法。
【請求項７】
安定化の完了を制御する前記段階が、前記チャンバー中に存在する反応ガスに過剰圧力をかける作業と不十分な圧力をかける作業とのサイクルをさらに含むことを特徴とする請求項６に記載の炭化ウラン化合物の化学的安定化方法。
【請求項８】
前記化合物が、粉末型、あるいは多孔質または緻密なペレット型の形態を示す請求項１〜７のいずれか一項に記載の炭化ウラン化合物の化学的安定化方法。
【請求項９】
ＵＣｘ＋ｙＣ化合物のサンプルの熱重量分析によって最適な酸化温度を決定する予備段階を含むことを特徴とする請求項１〜８のいずれか一項に記載の炭化ウラン化合物の化学的安定化方法。
【請求項１０】
前記炭化ウランのコンディショニングの関数として変動する前記最適な酸化温度が約３８０℃〜５５０℃の間であることを特徴とする請求項９に記載の炭化ウラン化合物の化学的安定化方法。
【請求項１１】
酸化炉（Ｂ３）を含むチャンバーを含み、請求項１〜１０のいずれか一項に記載の方法が実施される、炭化ウラン化合物の化学的安定化のための装置において：
−  外部供給回路を使用して中性アルゴンまたは窒素雰囲気、あるいはＯ２および／またはＨ２Ｏ中の部分的に酸化性のその他の雰囲気を形成可能なガスを供給するためのモジュール（Ｂ１）であって、ガス流が前記酸化炉に送られるモジュールを含み、
−  前記酸化炉に供給する電気供給モジュール（Ｂ２）であって、前記酸化炉に温度設定流を送るモジュールを含み；
−  前記チャンバーは、排出されたガス流を調節および自動制御のためのモジュール（Ｂ４）に送り；
−  調節および自動制御のための前記モジュールは、温度および熱出力を測定するための第１のモジュール（Ｂ４１）と、前記酸化炉中に存在するガスの種々の量を分析するための第２のモジュール（Ｂ４２）とを含み、前記ガスを供給するための手段および前記電気供給手段に設定流を送ることを特徴とする、装置
【請求項１２】
ガスを供給するための前記モジュール（Ｂ１）が、水蒸気圧の調節器（Ｂ１４）に連結された水蒸気を発生させる回路（Ｂ１１）、アルゴン／窒素供給装置（Ｂ１２）、分子酸素圧力の調節器（Ｂ１５）に連結されたアルゴン／分子酸素供給装置（Ｂ１３）を含むことを特徴とする請求項１１に記載の炭化ウラン化合物の化学的安定化のための装置。
【請求項１３】
前記チャンバーに、炭素およびウランを主成分とする固体化合物を計量する手段が取り付けられる、ことを特徴とする請求項１１または１２に記載の炭化ウラン化合物の化学的安定化のための装置。
【発明の詳細な説明】
【技術分野】
【０００１】
本発明の分野は、一般式ＵＣｘの炭化ウランを主成分とする化合物を処理するための方法の分野であり、これらの化合物は、炭化ウランを使用するあらゆる装置における標的として使用することができ、その場合、特に通常の保管条件（周囲温度および圧力）下でのそれらの化学的安定性に基づいて、それらの使用後に、それらを安定化させる必要があり、特に研究用加速器（これらの標的は、使用後には廃棄物と見なされる）では、原子力安全機関によって課せられた受容性基準に適合させる必要がある。
【背景技術】
【０００２】
これは、特にＳＰＩＲＡＬ  ２（Ｓｙｓｔｅｍｅ  ｄｅ  Ｐｒｏｄｕｃｔｉｏｎ  ｄ’Ｉｏｎｓ  Ｒａｄｉｏ−Ａｃｔｉｆｓ  ｅｎ  Ｌｉｇｎｅ  ｄｅ  ２ｅｍｅ  Ｇｅｎｅｒａｔｉｏｎ［第２世代インライン放射性イオン生成システム］）施設を有する、カン（Ｃａｅｎ）にあるＧＡＮＩＬ（Ｇｒａｎｄ  Ａｃｃｅｌｅｒａｔｅｕｒ  Ｎａｔｉｏｎａｌ  ｄ’Ｉｏｎｓ  Ｌｏｕｒｄｓ［フランス国立重イオン大型加速器］）において、研究用加速器でＵＣｘ標的が重イオン源として使用されるためである。
【０００３】
研究用加速器を運転する状況で使用される標的材料ＵＣｘは、黒鉛とＵＯ２粉末との超化学量論混合物から出発する炭素熱還元によって従来合成され、次に圧縮されてセンチメートルサイズのペレットが形成される。その構造組成は主として：標的材料の大部分（９０重量％の量）を構成する二炭化ウランＵＣ２相と、黒鉛形態で存在しＣＦと記載される遊離炭素の別の相との２つの相で構成される。体積基準での分布に関しては、後者は、従来７０％の量で存在し、最終的には最終ＵＣｘ材料中の０％から７５％を超えるまでの範囲の値を占めうる。非常に微量のＵＣが初期材料中に存在することもでき（通常１％未満）、それらは炭素熱還元段階中に局所的に合成される。
【０００４】
放射線照射後に安定化される実際の材料としては、Ｃｏ、Ｃｓ、Ｂ、Ｂｒ、Ｋｒ、Ｚｒ、Ｒｈなどの核分裂／放射化生成物を挙げることができることに留意されたい。
【０００５】
一般に、安定化方法は、以下の制約に対応可能となるべきである：
−  ＵＣｘ材料から、ＵＯｘ型の安定化生成物（Ｕ３Ｏ８、ＵＯ２、ＵＯ３など）の形態への変換は、原子力安全機関およびＡＮＤＲＡ（放射性廃棄物を管理するためのフランス国立機関）によって想定される放出／保管領域の要求基準に適合する必要がある；
−  特定の酸化熱処理によるＵＣｘ材料の安定化方法の使用は、高い発熱性のある酸化反応が制御可能となり、反応中に制御されないあらゆる暴走現象を排除可能である必要がある；
−  不安定な動作を防止するための、ＵＣｘ材料の酸化処理のプロセス中の材料の化学反応性（熱暴走の制限、酸化反応の選択性、発火温度の制御）のパラメーターおよび有界範囲による制御。たとえば図１は、反応性の突然で制御されない回復を示しており、特に３９０℃におけるウラン金属サンプルの酸化中の擬周期的（ｐｓｅｕｄｏｐｅｒｉｏｄｉｃａｌ）過熱を特徴とする熱暴走の一例を示している（Ｙｖｅｓ  Ａｄｄａ，Ｅｔｕｄｅ  ｃｉｎｅｔｉｑｕｅ  ｄｅ  ｌ’ｏｘｙｄａｔｉｏｎ  ｄｅ  ｌａ  ｎｉｔｒｕｒａｔｉｏｎ  ｅｔ  ｄｅ  ｌ’ｈｙｄｒｕｒａｔｉｏｎ  ｄｅ  ｌ’ｕｒａｎｉｕｍ［ウランの酸化、窒化物形成、および水素化物形成の速度論的研究］、Ｆｒｅｎｃｈ  Ａｔｏｍｉｃ  Ｅｎｅｒｇｙ  Ｃｏｍｍｉｓｓｉｏｎ  Ｒｅｐｏｒｔ  Ｎｏ．７５７，（１９５８）；
−  ＵＣ２相を完全に単独で安定化させながら、ＵＣｘ材料中に存在する過剰の遊離炭素との酸化の抑制を可能にするプロセスの最適運転範囲を使用することによって、核技術の環境では通常費用がかかり限定的となる、気体放出物および廃液の生成の最小化の実現性。その最終的な目的は、液体流出物を生成しない単純な処理方法によって、核環境（遮蔽セル）中で方法が使用されることである；
−  後者が酸化形態で安定化された後に生成物に反応性がないことが確認され、最終材料は、空気との反応性、ならびに周囲温度および圧力条件下での反応性に関して安定である必要があること；
−  半工業的使用条件に適合した安定化方法の使用：短い処理時間、特に投入のばらつき（材料の重量、密度、多孔度、相）に関する方法の堅牢性、および方法全体にわたる監視指標の制御。
【０００６】
現在、既に使用されたＵＣｘ標的は、好適な放出および／または処理方法を期待して保管されるが；これは、たとえば、ＧｅｎｅｖａのＩＳＯＬＤＥ（Ｉｓｏｔｏｐｅ  Ｓｅｐａｒａｔｏｒ  Ｏｎ  Ｌｉｎｅ  Ｄｅｔｅｃｔｏｒ（同位体分離装置オンライン検出装置））施設における場合である。
【０００７】
化学再処理方法は、特に、溶解経路による電気化学的酸化方法を示している国際公開第２００４／０１２２０６号パンフレットに既に記載されている。提案されている処理は、標的のＵＣｘ材料とは全く適合しておらず、その理由は、この方法を使用すると多量の液体流出物（化学溶解によって生じる）が生成し、本発明に望まれる目的に対応していないからである。
【０００８】
ＵＣ／ＵＣ２型のウラン含有炭化物の酸化に関する科学刊行物も存在し、それらは主として、種々の濃度において使用される酸化剤：二酸化炭素、液体の水または気体の水、ならびに分子酸素の性質により３つの大きな種類に分類可能である。
【０００９】
アクチニド炭化物のＣＯ２による酸化反応に関して、Ｐｅａｋａｌｌ，Ｋ．Ａ．ａｎｄ  Ａｎｔｉｌｌ  Ｊ．Ｅ．，Ｏｘｙｄａｔｉｏｎ  ｏｆ  Ｕｒａｎｉｕｍ  Ｍｏｎｏｃａｒｂｉｄｅ，Ｊ．Ｌｅｓｓ−Ｃｏｍｍｏｎ  Ｍｅｔａｌｓ，４（１９６１），４２６−４３５の著者らは、酸化ガスとしての二酸化炭素の雰囲気下でＵＣに対して行われる酸化の研究を記録している。得られた結果は、炭化物のＣＯ２に対する反応性は比較的遅く、工業的方法（特に処理時間の基準に関して）を得る目的に適合しないと言及している。さらに、Ｍｕｒｂａｃｈ  ｅｔ  ａｌ．，Ｅ．Ｗ．ａｎｄ  Ｇ．Ｅ．Ｂｒａｎｄ，１９６５，“Ｐｙｒｏｃｈｅｍｉｃａｌ  ｒｅｐｒｏｃｅｓｓｉｎｇ  ｏｆ  ｕｒａｎｉｕｍ  ｃａｒｂｉｄｅ”，Ｓｕｍｍａｒｙ  Ｒｅｐｏｒｔ，Ａｔｏｍｉｃｓ  Ｉｎｔｅｒｎａｔｉｏｎａｌ，ｐａｇｅ  ３８では、ＵＣの形態学的性質の関数として、非常に変化しやすい反応性が観察されており、それによって酸化サイクルが完了せず不完全な結果となり、そのため目標とする用途では許容されない。全体的に見ると、ＣＯ２の存在下での炭化物の酸化における反応速度の顕著な低下に関するこれらの観察は、ＵＣｘ標的から形成される材料の再処理に関して前述のように課せられ言及される条件には適合しておらず、より速い変換に関して限定される。
【００１０】
アクチニド炭化物の液体形態および気体形態の水による酸化反応に関して、以下に示す論文：Ｂｒａｄｌｅｙ，Ｍ．，“Ｈｙｄｒｏｌｙｓｉｓ  ｏｆ  Ｕｒａｎｉｕｍ  Ｃａｒｂｉｄｅｓ  ｂｅｔｗｅｅｎ  ２５  ａｎｄ  １００°Ｃ”，ＩＩ  Ｕｒａｎｉｕｍ  Ｄｉｃａｒｂｉｄｅ，Ｕｒａｎｉｕｍ  Ｍｅｔａｌ  Ｍｏｎｏｃａｒｂｉｄｅ  Ｍｉｘｔｕｒｅｓ  ａｎｄ  Ｕｒａｎｉｕｍ  Ｍｏｎｏｃａｒｂｉｄｅ−Ｄｉｃａｒｂｉｄｅ  Ｍｉｘｔｕｒｅｓ，Ｉｎｏｒｇａｎｉｃ  Ｃｈｅｍｉｓｔｒｙ，３（１９６４），１８９−１９５、Ｈｅｒｒｍａｎｎ，Ｂ．ａｎｄ  Ｈｅｒｒｍａｎｎ，Ｆ．Ｊ．，Ｃｉｎｅｔｉｑｕｅ  ｄ’ｏｘｙｄａｔｉｏｎ  ｄｕ  ｍｏｎｏ  ｃａｒｂｕｒｅ  ｄ’ｕｒａｎｉｕｍ  ｐａｒ  ｌ’ｏｘｙｇｅｎｅ  ｓｅｃ  ｏｕ  ｈｕｍｉｄｅ［乾燥酸素または湿潤酸素による一炭化ウランの酸化の速度論］，Ｆｒｅｎｃｈ  Ａｔｏｍｉｃ  Ｅｎｅｒｇｙ  Ｃｏｍｍｉｓｓｉｏｎ  Ｒｅｐｏｒｔ，１９（１９６８）などのいくつかの研究では、炭化物が水および水蒸気と反応することが示されている。これらの結果は、水蒸気が酸化機構の重要な媒体であり、空気または弱い酸化性の湿潤雰囲気にあらかじめ曝露することで、それらの反応性が顕著に増加することを示している。液体の水による炭化物の酸化のための処理は、特にこれによって後に生成される流出物の処理に関連する大きな制約の観点から、ＵＣｘ標的から形成される材料に想定される方法には全体的には適していないことに留意すべきである。水蒸気の存在は、酸化物相への変換速度が速いことによって、特に超化学量論的に、炭化物の反応性を増加させる効果を有するが、非等温雰囲気下、および水蒸気単独の存在下でのみの、これらの論文に示される酸化の研究は、本発明の安定化方法の主題である炭化ウランを主成分とする材料に適した方法の定義に２つの大きな欠点を示すが、その理由は：
−  水蒸気単独の存在下、および類似の酸化条件下での分子酸素の存在下で炭化物から酸化物相への変換が遅いこと；
−  Ｌｉｔｚ，Ｍ．，Ｕｒａｎｉｕｍ  Ｃａｒｂｉｄｅｓ：“Ｔｈｅｉｒ  Ｐｒｅｐａｒａｔｉｏｎ，Ｓｔｒｕｃｔｕｒｅ  ａｎｄ  Ｈｙｄｒｏｌｙｓｉｓ”，ＰｈＤ  Ｔｈｅｓｉｓ，Ｏｈｉｏ  Ｓｔａｔｅ  Ｕｎｉｖｅｒｓｉｔｙ，ＮＰ−１４５３（１９４５）に記載されるように新しい気体生成物が形成されること：ＣＨ４（ＵＣの場合）、Ｃ２Ｈ６（ＵＣ２の場合）、特に分子水素Ｈ２（これはＵＣまたはＵＣ２のどちらの場合でも）の生成が起こり、場合により多量に生成され、場合により爆発性となるため、これによってプロセスの安全性が非常に損なわれる。この結果から、前述の制約および投入量のばらつき（多量の過剰の炭素の結果として、特定の対策が取られなければ加水分解／ガス化によってＨ２がさらに増加するため、主としてＵＣに対して水蒸気の存在下で得られる結果は、ＵＣｘ材料に関して指定される要求に直接は置き換えられない。
【００１１】
最後に、Ｏ２によるＵＣおよびＵＣ２の酸化反応に関して、種々の含有量の分子酸素の雰囲気下でのウランを含む炭化物の酸化に対する多くの研究が公開されている。にもかかわらず、指摘すべきは、Ｎａｗａｄａ  Ｈ．Ｐ．ｅｔ  ａｌ．，Ｔｈｅｒｍｏｇｒａｖｉｍｅｔｒｉｃ  ｓｔｕｄｙ  ｏｆ  ｔｈｅ  ｏｘｉｄａｔｉｏｎ  ｂｅｈａｖｉｏｕｒ  ｏｆ  ｕｒａｎｉｕｍ  ｄｉｃａｒｂｉｄｅ，Ｊｏｕｒｎａｌ  ｏｆ  Ｔｈｅｒｍａｌ  Ａｎａｌｙｓｉｓ，３５（１９８９），１１４５−１１５５を除けば、これらの研究は化学量論組成のＵＣ材料に関し、したがって本発明により目標とされる多相ＵＣｘ材料とは生成および挙動が実質的に異なり、多相ＵＣｘ材料は２つの主要な相（炭化ウラン相および黒鉛形態の遊離炭素相）で構成されることである。化学量論量のＵＣ２に関して利用可能な唯一のデータは、遊離炭素がない場合の結果として酸化に対する異なる種類の挙動も示しており、これ自体も、パラメーター範囲および使用される操作条件の関数として安定化処理中に変化する。
【００１２】
一般に、酸化熱処理を使用する場合：
−  変動する温度（非等温条件）において行われる炭化物の酸化処理；
−  一定温度（等温条件）で行われる炭化物の酸化処理
の２つの主要な経路に分けることができる。
【００１３】
非等温酸化条件は、安定で、安全で、再現可能な酸化条件を保証できないため、本発明による安定化方法の適用には適合しない。これは、処理中に使用される温度が徐々に増加し、したがって熱の形態のエネルギーの系への導入によって、制御されない暴走の危険性が生じ、炭化物の酸化に関して不安定な条件が生じるためであり、それによって：
−  局所温度および酸化反応速度の急激な増加（図１に示される）が発生し；
−  反応の制御されない暴走、およびＵＣｘ材料の場合による自発的な自己発火（特に粉末形態の場合）が発生し、これは−１４５０ｋＪ／ｍｏｌ程度の酸化反応エンタルピーを基準とした強い発熱ピークを伴う。
【００１４】
これらの現象を防止するため、ならびにあらかじめ決定された可燃性投入材料およびあらかじめ決定された活性化温度（プロセスの制御を示すためにさらに適切な操作の安全性を原則とする）から出発する酸化剤の供給を調節してプロセスを進行させるため、等温雰囲気下の酸化処理を想定する必要がある。
【００１５】
さらに、構造的および形態的な差は、ウランを含む炭化物の酸化に対する挙動に大きな影響を与え、たとえば：
−  材料の初期の性質：ＵＣは、酸化に対してＵＣ２とは異なる挙動を示し（重量増加の違い）、過剰の炭素に富むＵＣｘに対してもこのことが言える；
−  形態：粉末は、あらかじめ決定された体積およびあらかじめ決定された密度を有する１つ以上のペレットとは実質的に異なる発火温度を有する（たとえば、粉末床の高さ、処理される重量などの影響を受ける）。
【００１６】
周知の酸化技術としては、特に等温条件下で粉末形態での炭素熱還元によって得られるＵＣに対して行われたいくつかの酸化の研究が挙げられ、特に論文のＯｈｍｉｃｈｉ，Ｔ．（１９６８），“Ｔｈｅ  Ｏｘｉｄａｔｉｏｎ  ｏｆ  ＵＣ  ａｎｄ  ＵＮ  Ｐｏｗｄｅｒ  ｉｎ  Ａｉｒ”，Ｊｏｕｒｎａｌ  ｏｆ  Ｎｕｃｌｅａｒ  Ｓｃｉｅｎｃｅ  ａｎｄ  Ｔｅｃｈｎｏｌｏｇｙ，５，６００−６０２に記載されている。結果の詳細な分析から、限定された材料の初期量（３０ｍｇ未満のＵＣ重量）、比較的高い（最高１４００℃）酸化温度の使用範囲、それらと異なる初期炭化物の組成および幾何学的形状との組み合わせのいくつかの制約のためにＵＣｘ型の標的材料にデータを移行させることができないことを示しており、ＵＣは、酸化においてＵＣ２と同じ重量増加が得られず、ＵＣの形状（粒度１５０μｍの粉末）は、本発明の目標とする安定化すべきＵＣｘ標的（それらの大部分は多孔質でセンチメートルサイズのペレットと同等である）を代表するものではない。
【００１７】
Ｈｅｒｒｍａｎｎ，“Ｃｉｎｅｔｉｑｕｅ  ｄ’ｏｘｙｄａｔｉｏｎ  ｄｕ  ｍｏｎｏ  ｃａｒｂｕｒｅ  ｄ’ｕｒａｎｉｕｍ  ｐａｒ  ｌ’ｏｘｙｇｅｎｅ  ｓｅｃ  ｏｕ  ｈｕｍｉｄｅ［乾燥酸素または湿潤酸素による一炭化ウランの酸化の速度論］”，Ｆｒｅｎｃｈ  Ａｔｏｍｉｃ  Ｅｎｅｒｇｙ  Ｃｏｍｍｉｓｓｉｏｎ  Ｒｅｐｏｒｔ，１９（１９６８）などのバルクＵＣに対する他の研究では、炭化物相中の炭素の初期含有量の差の結果として、ＵＣｘ標的材料を用いて得られる重量とは実質的に異なる重量の変動のプロファイルも示されている（類似の条件で酸化されたＵＣおよびＵＣ２の間で同一の酸化Ｕ３Ｏ８が形成される場合、重量増加が６０％を超えて大きくなる）。
【００１８】
Ｓ．Ｋ．Ｍｕｋｅｒｊｅｅ，Ｇ．Ａ．Ｒ．Ｒａｏ，Ｊ．Ｖ．Ｄｅｈａｄｒａｙａ，Ｖ．Ｎ．Ｖａｉｄｙａ，Ｖ．Ｖｅｎｕｇｏｐａｌ  ａｎｄ  Ｄ．Ｄ．Ｓｏｏｄ（１９９４），“Ｔｈｅ  Ｏｘｉｄａｔｉｏｎ  ｏｆ  Ｕｒａｎｉｕｍ  Ｍｏｎｏｃａｒｂｉｄｅ  Ｍｉｃｒｏｓｐｈｅｒｅｓ”，Ｊｏｕｒｎａｌ  ｏｆ  Ｎｕｃｌｅａｒ  Ｍａｔｅｒｉａｌｓ，１，９７−１０６、およびＥ．Ｗ．Ｍｕｒｂａｃｈ  ａｎｄ  Ｇ．Ｅ．Ｂｒａｎｄ，１９６５，“Ｐｙｒｏｃｈｅｍｉｃａｌ  Ｒｅｐｒｏｃｅｓｓｉｎｇ  ｏｆ  Ｕｒａｎｉｕｍ  Ｃａｒｂｉｄｅ”，Ｓｕｍｍａｒｙ  Ｒｅｐｏｒｔ，ｐａｇｅ  ３８，Ａｔｏｍｉｃｓ  Ｉｎｔｅｒｎａｔｉｏｎａｌでも、酸化の反応速度に対するＵＣの初期重量（Ｍｕｋｅｒｊｅｅの場合で３０〜２００ｍｇ、Ｍｕｒｂａｃｈの場合で最大１０ｋｇ）の影響を分析している。示されている結果は、これらの研究は等温条件下で行っておらず（Ｍｕｋｅｒｊｅｅ）、ＵＣサンプルは最初にアーク溶解によって合成されており（Ｍｕｒｂａｃｈ）、その結果、本発明の炭化ウランを主成分とする材料とは全く異なるかさ密度に関する構造特性を示すので、本発明の炭化ウランを主成分とする材料に置き換えることができないことが分かる。
【００１９】
ＵＣ２の酸化に関して利用可能ないくつかの情報、したがってＵＣｘ標的の構造組成に対して目標とする方法に最も代表的な情報は、Ｎａｗａｄａ  ｅｔ  ａｌ．，Ｔｈｅｒｍｏｇｒａｖｉｍｅｔｒｉｃ  Ｓｔｕｄｙ  ｏｆ  ｔｈｅ  Ｏｘｉｄａｔｉｏｎ  Ｂｅｈａｖｉｏｕｒ  ｏｆ  Ｕｒａｎｉｕｍ  Ｄｉｃａｒｂｉｄｅ，Ｊｏｕｒｎａｌ  ｏｆ  Ｔｈｅｒｍａｌ  Ａｎａｌｙｓｉｓ，３５（１９８９），１１４５−１１５５によって行われた酸化の研究に関するものである。ＵＣ２に対する酸化処理は、非等温条件下で行われ、続いて４から１００時間を超えるまでの範囲の長い酸化定常状態が行われた。したがって、酸化サイクルの完了まで、総時間で１１８時間にわたった。得られた結果は、ＵＣ２を酸化させてＵ３Ｏ８を得るための反応の理解を容易にするために４段階に分割することができる：
−  第１段階は、ＵＣ２の段階的で非常に遅い酸化によって、中間酸化物α−ＵＯ３を得ることを特徴とし、２５〜２６０℃の変動で１９％を超える程度の重量増加である；
−  第２の段階は、初期ＵＣ２相に由来する炭素の酸化を特徴とし、２６０〜４１０℃の範囲の温度で約２倍の重量減となる；
−  第３の段階は、α−ＵＯ３相を酸化して酸化されたＵ３Ｏ８相を得ることに対応しており、この場合も４１０〜５６０℃の範囲の温度で重量減が生じる；
−  第４の最終段階は、５６０〜６９０℃の間の酸化温度で、出発物質中に存在すると見なされる残留遊離炭素の酸化によって定義され、重量減の記録も伴う。
【００２０】
この研究では、ＵＣ２の酸化を理解するためのデータが提供されているが、提供されている情報は、以下のいくつかの理由で、ＵＣｘからＵ３Ｏ８への変換方法の使用には適合しない：
−  不適当な熱プログラミング条件（複数の非等温酸化条件の組み合わせの後、長い酸化定常状態）のため、プロセスの安全性を本質的に保証するための、反応性がばらつく可能性を制御する酸化熱処理の適用が果たされない；
−  過度の酸化時間：この研究におけるＵＣ２の酸化の全時間は、１１８時間を超えると見積もられ、そのため、炭化物相をＵ３Ｏ８に迅速に変換する方法の使用が必要な半工業的処理には適合しない；
−  たとえば初期ＵＣ２重量（言及されず）などの投入データがない、またはＵＣ２投入材料の物理的性質（密度、多孔度、ペレットの形状に関して）が示されておらず、提供される酸化処理に関する汎用性が保証されない。この研究で提供されているデータは、材料が前述のＵＣｘ材料とはさらに異なることを示している（初期材料中の遊離炭素の化学量論の顕著な差があり、酸化に対する挙動が実質的に変化する）；
−  種々の酸化段階中のＵＣ２の化学反応性に関する相対結果（それぞれの中間酸化反応のエンタルピー）が示されておらず、投入パラメーター（重量、Ｏ２濃度）の関数としての、測定された生成量（生成した重量、生成したＣＯ２ガス）の変動も示されていない。
【００２１】
これらの提示されていない情報は、この研究が、特にＵＣ２の酸化の機構の理解には妥当であるが、Ｏ２分圧、制御された流量、および好適な重量の導入を管理することによる、熱暴走の管理および酸化反応の制御に関する、安定化方法の安定化の要求に適合しないため、プロセスを規定できないことを示している。さらに、反応の終了を保証できる基準は、本発明に関連する目的／制約に適合しない高温における全体的な処理以外には、明らかにされていない。
【発明の概要】
【発明が解決しようとする課題】
【００２２】
参考文献一覧に存在するすべてのデータから考えると、前述の所望の機能に対応する迅速で、安全で、堅牢な酸化方法によってＵＣｘからＵＯｘに変換するための処理が保証される、超化学量論の炭素組成を有する炭化ウラン標的からなる材料に適合可能な酸化熱処理は存在しないと思われる。
【００２３】
これが、本発明が、安全で、管理可能で、堅牢で、迅速な方法で、式ＵＣｘ＋ｙＣ（式中、実際のｘは１以上となることができ、実際のｙは０を超える）の複合材料の安定化の複雑な問題を解決する解決法を提供する理由である。
【００２４】
本発明の解決方法によって、気体または液体の流出物の生成を制限する必要性に関連する制約が考慮され（遮蔽セル内部の核環境中での作業）ながら、ＵＣｘのＵＯｘ型（主としてＵ３Ｏ８）の廃棄物への変換に関して安全機関によって課せられる要求基準／放出に適合する工業的方法が利用可能となり、これは、反応のあらゆる時点で制御される安定化処理によって実現される。
【課題を解決するための手段】
【００２５】
特に、本発明の主題は、安定化チャンバー中に入れられた、式：
ＵＣｘ＋ｙＣ（実際のｘ、ｙに関してｘ≧１およびｙ＞０である）
に対応する炭化ウラン化合物の化学的安定化方法であって：
−  前記チャンバーの内部温度を、炭化ウランを主成分とする前記化合物の「酸化」のために約３８０℃〜５５０℃の間の温度まで温度上昇させる段階であって、前記チャンバーには中性ガスが供給される段階と；
−  前記酸化温度において等温酸化処理を行う段階であって、前記チャンバーがＯ２分圧下に置かれる段階と；
−  消費された分子酸素、および／または放出された二酸化炭素、あるいは放出された二酸化炭素および一酸化炭素の量の監視を、分子酸素の注入設定値、二酸化炭素の前記量の最小域値、あるいは二酸化炭素および一酸化炭素の閾値の値に少なくとも到達するまで行うことを含む、前記化合物の安定化の完了を制御する段階とを含むことを特徴とする方法である。
【００２６】
本発明の別の形態によると、安定化の完了を制御する段階は、チャンバー中の炭素およびウランを主成分とする固体化合物の重量変化、進行中の炭化ウランの酸化と相関する重量の増加を監視することをさらに含む。
【００２７】
本発明の別の形態によると、安定化の完了を制御する段階は、前記チャンバーの内部温度を前記酸化温度と炭素の酸化温度（排除される温度）との間の温度に上昇させ、ＣＯ２放出の存在を監視することによって行われる。
【００２８】
本発明の別の形態によると、本発明の方法は、前記チャンバー酸化段階の前および／または間に前記チャンバー中に水蒸気分圧を導入することを含む。好都合には、前記チャンバー中の酸化終了を監視するためのマーカーとしてのＨ２の検出を含むことができる。
【００２９】
本発明の別の形態によると、安定化の完了を制御する段階は、酸化温度において前記チャンバー中にある量の水蒸気を導入（処理の終了と仮定される時点、すなわち下方向でＣＯ２の閾値と交差する時点で）し、チャンバー中のＨ２の含有量を監視することによって行われ、それが閾値未満であれば、ＵＣｘの酸化の反応終了を確認可能となる。
【００３０】
本発明の別の形態によると、安定化の完了を制御する段階は、前記化合物の酸化の反応終了を促進するために、前記チャンバー中に存在する反応ガスに過剰圧力をかける作業を含む。
【００３１】
本発明の別の形態によると、安定化の完了を制御する段階は、前記チャンバー中に存在する反応ガスに過剰圧力をかける作業と不十分な圧力をかける（ｕｎｄｅｒｐｒｅｓｓｕｒｉｚｉｎｇ）作業とのサイクルをさらに含む。
【００３２】
本発明の別の形態によると、本発明の方法は、ＵＣｘ＋ｙＣ化合物のサンプルの熱重量分析によって最適な酸化温度を決定する予備段階を含む。
【００３３】
本発明の別の形態によると、前記炭化ウランのコンディショニングの関数として変動する最適な酸化温度は約３８０℃〜５５０℃の間である。
【００３４】
本発明による方法においては、前記化合物は、粉末型、あるいは多孔質または緻密ペレット型の形態を示すことができる。
【００３５】
本発明の別の主題は、酸化炉を含むチャンバーを含む炭化ウラン化合物の化学的安定化のための装置であって：
−  外部供給回路を使用して中性アルゴンまたは窒素雰囲気、あるいはＯ２および／またはＨ２Ｏ中の部分的に酸化性のその他の雰囲気を形成可能なガスを供給するためのモジュールであって、ガス流が前記酸化炉に送られるモジュールを含み；
−  酸化炉に供給する電気供給モジュールであって、酸化炉に設定流を送ることにおよって、温度を課すことが可能となるモジュールを含み；
−  前記チャンバーは、排出されたガス流を調節および自動制御のためのモジュールに送り；
−  調節および自動制御のための前記モジュールは、温度および熱出力を測定するための第１のモジュールと、酸化炉中に存在するガスの種々の量を分析するための第２のモジュールとを含み、前記ガスを供給するための手段および前記電気供給手段に設定流を送ることを特徴とする、装置である。
【００３６】
本発明の別の形態によると、ガスを供給するためのモジュールは、水蒸気を発生させ水蒸気圧の調節器に連結された回路、アルゴンまたは窒素供給装置、分子酸素圧力の調節器に連結されたアルゴンおよび／または分子酸素供給装置を含む。
【００３７】
調節および自動制御のためのモジュールは、このように温度および熱出力の測定を可能にするモジュールと、Ｏ２、ＣＯ２、ＣＯ、Ｈ２Ｏ、およびＨ２などの種々のガスの濃度を分析するためのモジュールとを含むことで、リアルタイムで酸化炉の温度および熱出力を監視することによって、酸化性分圧、安定化温度などのプロセスを稼働させるためのパラメーターの連続的なフィードバック調整を行うことが可能となる。
【００３８】
本発明の別の形態によると、前記チャンバーには、炭素およびウランを主成分とする固体化合物を計量する手段がさらに取り付けられる。
【００３９】
限定を意味するものではなく添付の図面によって提供される以下の説明を読めば、本発明がより十分に理解され、さらに別の利点が明らかとなるであろう。
【図面の簡単な説明】
【００４０】
【図１】３９０℃におけるウラン金属のサンプルの酸化中の制御されない擬周期的過熱を特徴とする熱暴走の一例を示している。
【図２】本発明の方法を実施するために使用される種々の手段を示すブロック図を示している。
【図３】本発明の方法による運転の種々の段階を示している。
【図４】種々の等温酸化温度における時間の関数としてのＵＣｘ化合物の重量変化を示している。
【図５】それぞれ２つの酸化温度（Ｔｏｘｉｄａｔｉｏｎ＝４００℃、続いて７００℃）におけるプロセスの使用中に検出されたＣＯ２放出、および局所過熱事象の変動を示している。
【図６】３つの異なる濃度の分子酸素における、ＵＣｘの等温条件下での酸化中のパーセントとしての重量変化および放出された熱流を示している。
【図７】種々の酸化温度における等温条件下で酸化性雰囲気下でのＵＣｘの酸化中に得られる重量変化のグラフを示している。
【図８】中程度の温度Ｔｏｘｉｄａｔｉｏｎ＝４００℃におけるＵＣｘ材料の安定化方法に対する形状の影響を示す熱重量曲線を示している。
【発明を実施するための形態】
【００４１】
一般に、本発明の方法は以下のものを含む：
−  材料を、中性雰囲気で、後の酸化条件よりも低い温度にすること；
−  最適な温度範囲内［３８０℃；５５０℃］（特に、投入材料の性質、量、形態、ならびにｘおよびｙの値の組成によって変動する）で、Ｏ２分圧（５％〜２５％のＯ２）（好ましくは１０％Ｏ２）下における等温酸化処理によってＵＣｘ＋ｙＣ相の制御された安定化の作業。この段階中、処理条件は、生成物が反応性となり、この反応性が酸素の供給のみによって制御されるようにするために、特に選択される。酸化処理プロセスの十分な進行の確認は、リアルタイムで、消費された分子酸素Ｏ２、および放出された二酸化炭素ＣＯ２／一酸化炭素ＣＯを監視することによって行われる；
−  複合材料の安定化の完了を確認する作業。この最終段階は、特に、酸化温度の顕著であるが制御された上昇、または第１の酸化段階中に場合により酸化していない最終ＵＣ２フラグメントの酸化を促進する目的での水蒸気分圧の逐次挿入、またはプロセス中の反応ガスの圧力の変動（正の変動（最大１ｂａｒに制限される）または負の変動（最低１ｍｂａｒに制限される））などの同時使用によって、あるいは２つまたは３つの代替形態の組み合わせによって行うことができる。
【００４２】
このような条件の変化から反応ガス（ＣＯ、ＣＯ２、Ｈ２）の含有量に関する反応性を検出することで、前の段階中にまだ安定化されていない可能性がある廃棄物部分の高い反応性を心配することなく、安定化反応の完了を明らかにすることができる。これらのガスの反応性がない場合は、処理の停止が指示される。
【００４３】
以下の詳細な説明は、特に本発明において目標とされる用途において含まれうる処理される材料ＵＣｘ＋ｙＣの化学的性質、量、および体積の関連から、すなわち通常数キログラムを超える処理されるべき多量の廃棄物の観点から、本発明の方法によって、最適なガス流量および最適なＯ２濃度で適切な処理温度を課すことによって、周囲温度および圧力において空気に対して安定な酸化形態の材料の完全な安定化が可能なことを明らかにすることが目的である。
【００４４】
実際、前記複合材料の構造的特殊性（たとえば特にＵＣ２と、黒鉛形態の遊離炭素との二相化合物、構造的不均一性、高多孔度）によって、目的に関して、実際には物理的制約に関してさえも矛盾が生じ、そのため、以下の説明で明記される本発明の方法の種々の最適化が特に好都合となる。
【００４５】
これらの問題は、特に以下の矛盾に基づくものである：
−  ＵＣｘ＋ｙＣ廃棄物の安定化を保証する必要性があるが、ＵＣｘ＋ｙＣ材料中に最初に存在する、または種々の酸化反応から得られる反応中間体の形態で存在するすべての炭素（ｙＣ）が変換されるわけではない。これは、これらの炭素を含む形態の完全な変化によって、非常に有害な多量のガス（主としてＣＯ２、ＣＯ）が放出され、そのためガスの再処理（多量の排出）と、半工業規模でプロセスを行う時間とに関して不利となるからである。さらに、ＵＣｘ＋ｙＣ材料のすべての構成要素（ＵＣ２、ＵＣ、および炭素）の完全な安定化を選択すると、より高い酸化温度での運転を伴い、それによって流出ガスの出口において放射性元素の放出が大幅に促進される；
−  ＵＣｘ＋ｙＣ材料の構成要素（ＵＣ２、ＵＣ炭化物相）の一部に特に適合した安定化によって、酸化による安定化の反応が高い発熱性となる（反応性の制御が困難となる）ためより問題となり、これは対象となる目的と矛盾する；
−  酸化剤が反応部位に到達することでコンディショニングされ、形成される副生成物（ＵＯｘ）に依存し、それによって処理中にある程度破壊されうる反応制限障壁を形成しうるため、発熱現象以上に反応性の制御がさらに困難となる。
【００４６】
したがって本発明の方法は、以下のことのために最適な運転範囲を使用することによって前述の物理的制約の制御を可能にする必要がある：
−  ＵＣｘ相を完全にかつ単独で酸化し、初期材料（ｙＣ）中に存在し、場合により標的容器であって、使用することができ、これも黒鉛で構成されてよく、重量で１ｋｇを超えると従来概算されている標的容器中にも存在する過剰の黒鉛は完全には灰化しないこと；
−  ＵＣｘを酸化してＵＯｘを得る酸化の速い反応速度を可能とする、研究されたある範囲の酸化温度によって、ＵＣｘ材料の安定化／変化のための処理時間を制限すること；
−  その体積はＵＣｘ＋ｙＣ材料およびＵＣｘ標的の黒鉛容器によって導入され長時間行われる処理プロセスが関与する、過剰の炭素／黒鉛の酸化によって生成されるＣＯ２の強い放出を抑制することによって、ＵＣｘを酸化してＵ３Ｏ８／ＵＯ２を得ることのみによるＣＯ２の生成のみに限定すること；
−  好適で中程度の酸化温度を使用することによって、処理されるＵＣｘ標的中に可能な限り閉じ込めることによって、可能性のある核分裂または放射化生成物の揮発および伝播を限定すること；
−化学反応性を制御することができ、プロセスで酸化された後に、確実に材料の良好な安定化を行うことができるプロセスを行うためのシステムを提供すること；
−  特に、炭化ウランを主成分とする投入材料の形状のばらつき（ペレット、粉末、球状ビーズ）および性質に関して、ＵＣｘ材料の酸化の不安定な形態を防止すること。
【００４７】
ＵＣｘ＋ｙＣ化合物の安定化方法を行うことができる装置の例：
図２は、酸化炉中、Ｏ２分圧下で化合物の等温酸化処理を行うことができる装置の一例の概略図を示しており：
−  第１のモジュールＢ１は、ガスを供給するために使用され、外部供給回路を用いてアルゴンまたは窒素の中性雰囲気、またはＯ２および／またはＨ２Ｏの部分的に酸化性の雰囲気を形成することができる。これらの雰囲気は、圧力計および流量計によって連続的に調整され、次に、ＵＣｘ＋ｙＣでできた複合材料を安定化させるために酸化炉に注入される。特に、このモジュールＢ１は、特に、水蒸気圧調節器Ｂ１４に連結された水蒸気Ｂ１１を発生する回路、アルゴン／窒素供給装置Ｂ１２、分子酸素圧力調節器Ｂ１５に連結されたアルゴン／分子酸素供給装置Ｂ１３を含むことができ、２つの調節器はミキサーＢ１６にＯ２および／またはＨ２Ｏを、ガス流出流量調節器Ｂ１８に接続された注入圧力調節器Ｂ１７の方向に供給し、流れＦ１−３によって、化合物の安定化が行われる酸化炉を含む安定化処理のための第３のモジュールＢ３に対応するチャンバーに供給され；
−  電気を供給するための第２のモジュールＢ２は、設定流Ｆ２−３を介してブロックＢ３に供給するために設けられ、電気を供給するためのモジュールＢ２１と、投入される複合材料のばらつきに適した安定化熱サイクルをプログラムするためのモジュールＢ２２とを含み；
−  第３のモジュールＢ３は、制御された雰囲気を有する酸化炉を含み；このモジュールによって、投入材料の性質および形態のばらつきに関して最適化されたボート上に投入材料を分散させて投入し、場合により後に包装し保管する前に事後分析（特に最終残留物の計量、および特性決定を行うために残留物からのサンプルの採取）を行うために、安定化された廃棄物を放出することができ；
−  第４のモジュールＢ４は、調節および自動制御の機能を提供するために設けられ；温度および熱出力の測定を可能にするモジュールＢ４１と、Ｏ２、ＣＯ２、ＣＯ、Ｈ２Ｏ、またはＨ２などの種々のガスの濃度を分析するためのモジュールＢ４２とを含む。この第４のモジュールによって、リアルタイムで酸化炉の温度および熱出力、ガス（Ｏ２、Ｎ２、Ａｒ、Ｈ２Ｏ）の消費、ならびに気体反応物（ＣＯ２、ＣＯ、Ｈ２、ＣＨ４、Ｃ２Ｈ６）の生成を監視することによって、プロセスを行うためのパラメーター、特に、酸化剤の分圧、安定化温度の連続フィードバック調整が可能となる。場合により、異なる酸化反応を確認し、反対の相を区別し、安定化される投入材料の変換度を監視するために、酸化中のＵＣｘの重量変化も記録される。
【００４８】
一方、チャンバーから出るガス流Ｆ３−Ｓは、ポンプＰ１およびフィルターｆｉＧによって排出される前に濾過され、前記ガスのサンプルＦ３−４が抜き取られることで分析される。
【００４９】
一例における本発明の方法における実施の種々の段階の詳細な説明：
１）「酸化」温度まで温度を上昇させる段階は、好都合には約３８０℃〜５５０℃の間であってよく、不活性雰囲気下のチャンバー中で行うことができる。
【００５０】
等温条件下で酸化条件に到達するためには、プロセスに使用される酸化温度まで、ＵＣｘ＋ｙＣ材料が不活性ガス下で段階的に加熱される。この酸化温度の選択は、特に、炉の種類およびその性能、投入材料の性質および形態、投入用ボートの形状、ならびにこのボートの内側での酸化される材料の配置によって決定される。処理温度を最もよく調整するために、少量での予備試験が必要となる場合がある（本明細書の説明において後に説明する）。この第１の段階の時間は、通常約６０分程度となりうる。
【００５１】
２）不活性雰囲気下での安定化期間（平均時間６０分）の後、Ｏ２分圧で構成されるガスが酸化炉に導入される。一般に、３８０〜５５０℃を変動する温度Ｔｏｘｉｄａｔｉｏｎにおけるプロセスの使用後、初期の化学組成がＵＣ２＋黒鉛状炭素ＣＦであり「ペレット」型の形状を有するＵＣｘ材料は酸化されて、化学組成Ｕ３Ｏ８＋黒鉛状炭素ＣＦを有する「均一な多量の粉末」を形成する。プロセスの処理後のＵＣｘ材料の体積の膨張は５０％程度である。ＵＣｘ材料の酸化は、酸化炉の出口のガス分析装置を用いてリアルタイムで監視される。Ｏ２濃度が課せされる流入値に到達し、ＵＣｘ標的の酸化中に放出されるＣＯ２濃度が、通常は１００ｐｐｍ程度となりうる閾値未満となると、酸化処理が停止される。
【００５２】
３）ＵＣｘ＋ｙＣの酸化は、重量変化の分析によって（測定装置によってそれが可能な場合）、およびプロセスの排出ガスをリアルタイムで測定することによって、特に、消費される分子酸素Ｏ２、ＵＣｘが酸化されて酸化物形態のＵＯｘとなることで生成するＣＯ２、場合により、反応中に逐次プログラムされた水蒸気の添加中に放出された一酸化炭素ＣＯおよび分子水素Ｈ２を監視することによって、好都合に監視することができる。これは、酸素の制御された酸化によって、より穏やかな安定化で、好都合に水蒸気も使用できるためである。
【００５３】
４）以下の場合に、ＵＣｘ材料の安定化が完了したと見なされる：
−  処理される材料の初期重量が、主としてＵ３Ｏ８であるＵＯｘの形成に適合した安定化した重量増加Δｍ（重量変化Δｍは通常６％〜１０％の間となりうる）に到達するとき；
−  出口のＯ２濃度が、プロセスの課せられる入口の値（好ましくは１０体積％の濃度）に到達するとき；
−  生成したガスＣＯ、ＣＯ２、Ｈ２が、閾値（通常１００ｐｐｍ未満）の値に到達するとき；
−  酸化したＵＣｘ材料が、温度差ΔＴ、濃度差（たとえばΔ［Ｏ２］）、湿潤雰囲気の差（Δ［Ｈ２Ｏ］）、または圧力差ΔＰによる応力の後にもはや反応しない（熱反応性がない）とき。
【００５４】
応力は以下のようなものでありうることに留意されたい：
−  急速であるが制御された酸化処理温度の上昇ΔＴ、たとえばＴｏｘｉｄａｔｉｏｎ＋ΔＴ＜Ｔｍａｘ、Ｔｏｘｉｄａｔｉｏｎは、酸化処理の運転温度であり（Ｔｏｘｉｄａｔｉｏｎは３００〜５５０℃の間）、Ｔｍａｘ過剰の遊離炭素の酸化の前に許容される最高温度であり（Ｔｍａｘは５６０℃付近）、この応力中にＯ２の消費およびＣＯ２の放出がなければ、プロセスが停止される；
−  炉内の圧力の変化。圧力の変化によって、酸化される本体の中心へのガスの浸透が促進され、反応速度が増加する。このためには、酸化炉に接続されたポンプおよび電磁弁システムによって減圧（１ｍｂａｒ付近のＰｍｉｎ）−圧縮（１ｂａｒ付近のＰｍａｘ）サイクルを行うことができる；
−  特に高い比重を有するＵＣｘ材料の好ましい酸化、水を含む酸化性雰囲気下でのＵＣ２ビーズの好ましい酸化）を促進するための、処理の前、最中、または後のいずれかでの残留含有量の水蒸気の添加。Ｈ２が過度に充填された雰囲気（最大許容安全値は体積濃度で５％Ｈ２）を排除するために、水蒸気の添加は最大５体積％に制限され、Ｈ２ガスは、水蒸気によるＵＣｘの酸化中に発生する。サイクル終了時のＨ２Ｏの導入は、それによってＵＣｘの特定の酸化の新しいガストレーサーとしてＨ２を使用できる限りは好都合であり、ＵＣｘ材料の反応性が回復する場合には完全に安全であり、その理由は、その後に生成する量は、ＵＣｘ材料は酸化形態の大部分が既に安定化され、温度が制限されるため（Ｔｏｘｉｄａｔｉｏｎ＜Ｔｍａｘであり、［Ｈ２Ｏ］濃度が制限されているため、ガス化反応は不可能である）、はるかに少なくなるからである；
−  前述のものと異なる応力を同時に組み合わせてを行うこともできる。
【００５５】
図３は、これらの段階のすべてを示しており、段階Ｐｈ１、Ｐｈ２、およびＰｈ３として図で示されている。曲線Ｃ３ａは、時間の関数としての温度変化と関連し、曲線Ｃ３ｂは、放出されるＣＯ２量に関連し、曲線Ｃ３ｃは、固体化合物の重量変化に関連し、曲線Ｃ３ｄは、Ｏ２量に関連し、曲線Ｃ３ｅは、水蒸気中に存在するＨ２量に関連する。
【００５６】
通常、課せられる酸化剤分圧は１０％となりうる。
【００５７】
本発明の方法の十分な進行のこれらの基準を実現するために、本出願人は、好都合には、事前に３００〜５５０℃の間の最適安定化温度を画定できることを示している。これらの温度は、ＵＣ２相からＵＯｘを得る酸化のみを促進しながら、初期ＵＣｘ材料中に存在する過剰の黒鉛には悪影響を及ぼさないように注意深く選択され、その目的は材料およびその容器の黒鉛の酸化をできるだけ少なくすることである。
【００５８】
酸化温度の最適化のこの段階を、特に組成ＵＣ２＋２Ｃを有する材料の場合について説明する。このＵＣｘ材料は多相で不均一であるため、等温条件下でのその酸化は、本出願人による深さ方向分析の主題となる。安定化処理を行った後の材料が所望の応答が、多くのパラメーター、特に最適範囲の酸化温度に依存することを示すために、１０％のＯ２分圧での熱重量分析および示差熱分析によって得られる等温ネットワークの一例を図４に具体例として示している。各曲線は、Ｔｏｘｉｄａｔｉｏｎで示される種々の酸化温度における時間の関数としてのＵＣｘ材料の重量変動の変化を示している。検出される重量増加は、初期の化学式ＵＣ２＋ｙＣＦ（ＣＦは、初期ＵＣｘ材料中に存在する過剰の黒鉛表す）で表されるＵＣｘ材料が酸化されて、ＵＯｚ＋ｙＣＦおよび／またはＵＯｚ型の固体化合物を形成することを反映している。重量減が測定される場合、反応性固体が酸化して気体が得られることを反映しており、これは本発明の場合、炭素を含む形態からＣＯ／ＣＯ２への酸化に対応している。
【００５９】
したがって、温度Ｔｏｘｉｄａｔｉｏｎが３００℃付近の場合、ＵＣｘ材料からＵＯｚ相（たとえば、この場合はＵ３Ｏ８が得られる）が得られる酸化の反応速度は、段階的にかなり遅くなることが分かる。
【００６０】
酸化プロセス中の主反応が：
ＵＣ２＋２ＣＦ＋４／３Ｏ２→１／３Ｕ３Ｏ８＋２ＣＵＣｘ＋２ＣＦ
であることに留意すると、重量の理論増加Δｍｔｈｅｏｒｅｔｉｃａｌ＝１５％となる。したがって、得られる重量増加を理論重量増加と比較すべきである。
【００６１】
この温度において、ＣＯ２の気体の放出は起こらず、そのことは熱重量分析装置の出口に連結したガス分析装置を使用して確認された。
【００６２】
温度Ｔｏｘｉｄａｔｉｏｎが４００℃付近の場合、重量増加がより速く、十分明確な定常状態が得られ、これは酸化したＵＣｘ材料はもはや変化しないが、材料が依然として酸化性雰囲気下にあることを示している。したがって、この最適酸化温度によって、ＵＣｘ材料から酸化物相（特にＵ３Ｏ８）への迅速で安定な変換が可能となり、その変換は、この例では以下の反応によって定義される：
ＵＣ２＋２ＣＦ＋１０／３Ｏ２→１／３Ｕ３Ｏ８＋２ＣＦ＋２ＣＯ２  Δｍｔｈｅｏｒｅｔｉｃａｌ＝７．２％
【００６３】
温度Ｔｏｘｉｄａｔｉｏｎが５００℃の場合、ＵＣｘの酸化中の重量変化のグラフから、重量増加の後に、一時的に重量が減少し、その後安定化した定常状態のΔｍに向かうことが分かる。重量増加は、ＵＣ２相からＵ３Ｏ８への酸化に対応しており、重量減は、少量存在するＵＣ２から得られる残留炭素の酸化を反映しており、これはＣＯ２のわずかな放出を伴う。酸化定常状態が終了すると、残存する化学相はＵ３Ｏ８およびＣＦであり、そのため全体の酸化反応は以下のように表すことができる：
ＵＣ２＋２ＣＦ＋（１０／３＋α）Ｏ２→１／３Ｕ３Ｏ８＋（２−α）ＣＦ＋（２＋α）ＣＯ２  Δｍｔｈｅｏｒｅｔｉｃａｌ＝＜７％
【００６４】
６００℃以上の温度の場合、重量変動のグラフは、共に重量増加の後に段階的な重量減を示しており、その大きさは使用される酸化温度に比例している。したがって、Δｍのグラフは、オーバーシュートとも呼ばれる最大値を通過し、その大きさおよび位置は、同一の材料の場合、使用される酸化温度によって変動する。この時点から、ＣＯ２の強い放出がこの重量に伴い、ＵＣｘからＵ３Ｏ８形態への酸化に加えて、すべての過剰の黒鉛の酸化を示している。したがって、ＵＣｘ材料を構成する２つの相（ＵＣ２およびＣＦ）の酸化速度は、使用される酸化温度Ｔｏｘｉｄａｔｉｏｎに大きく依存する。
【００６５】
したがって、このＵＣｘ材料の酸化反応速度、および等温条件下で選択された温度の影響を求めることで、本発明の方法を使用する場合４００℃±１００℃付近の最適温度範囲を特定することができる。これらの温度によって、ＵＣ２相の完全な酸化を確実にすることができ、これは、以下のすべてと同時に実現される：
−  標的中に含まれる残留炭素が完全には酸化することなく（ＵＣｘ（ＣＵＣｘ）または最初に存在する（ＣＦ）のいずれかの酸化によって得られる）；
−  処理レベルでは完全に容認されない処理時間を必要とせず（図４に示される熱重量曲線は、温度Ｔｏｘｉｄａｔｉｏｎ＝４００℃におけるＵＣｘ材料の最終安定化（すなわち、酸化中にもはや変化しない重量変動）が７００℃の酸化温度の場合の４倍の速さであることを示しており、同時に残留炭素の酸化は防止される）；
−  暴走を防止し、ガスの処理においてさらに有害となりうる酸化が不要な他の元素の酸化も防止するために、安定化させる投入材料の過度の加熱は起こらない。
【００６６】
例として、図５は、ＣＯ２放出（Ｃ５ａ  ４００℃およびＣ５ａ  ７００℃）と、プロセスの使用中に局所的に検出される局所的な過剰温度に対応する過熱事象（Ｃ５ｂ  ４００℃およびＣ５ｂ  ７００℃）との変化を示している。得られたデータは、特に７００℃の温度で反応性の回復現象を特に示しており（図５中のゾーンＡおよびゾーンＢで示される）、これらは発生する反応の発熱を示している。さらに、この７００℃の酸化温度において、２８０分間の酸化処理の後にＣＯ２の放出が依然として存在し、これは安定化方法が依然として不完全であることを示している。他方、４００℃付近のより中間の温度の場合、わずか２００分の酸化処理の後でＣＯ２の放出が閾値（１００ｐｐｍ）未満となり、これは実質的にすべてのＵＣｘ材料がＵＯｘに変換されていることを意味する。同様に、これらの「穏やかな」温度における熱反応性の回復現象は、はるかに弱く、実際には存在しない場合さえある。
【００６７】
プロセス中に生じる反応ｓは、概略的には以下の通りである（反応（１）が主となる）：
ＵＣｘ＋ｙＣＦ＋（ｘ＋４／）３Ｏ２→１／３Ｕ３Ｏ８＋ｙＣＦ＋ｘＣＯ２（ｘ＝１〜２、ｙ＝１〜ｎ）（１）
ＵＣｘ＋ｙＣＦ＋４／３Ｏ２→１／３Ｕ３Ｏ８＋ｘＣＵＣｘ＋ｙＣＦ（ｘ＝１〜２、ｙ＝１〜ｎ）（２）
ＵＣｘ＋ｙＣＦ＋（ｘ＋ｚ／２）Ｏ２→１ＵＯｚ＋ｙＣＦ＋ｘＣＯ２（ｘ＝１〜２、ｙ＝１〜ｎ、ｚ＝２〜３）（３）
【００６８】
対照的に、ＵＣｘ材料にとって望ましくない反応は、ＵＣ２相の酸化と同時に、炭素の酸化、特に、初期ＵＣｘ材料中に多量（７０体積％）に黒鉛形態で存在するＣＦで表される遊離炭素の酸化を伴う反応である。例として，望ましくないいくつかの反応を以下に示し、これらの場合、酸化反応の生成物中にＣＦおよび／またはＣＵＣｘ炭素の存在はもはや示されない。
ＵＣｘ＋ｙＣＦ＋（４／３＋ｘ＋ｙ）Ｏ２→１／３Ｕ３Ｏ８＋（ｘ＋ｙ）ＣＯ２（ｘ＝１〜２、ｙ＝１〜ｎ）（４）
ＵＣｘ＋ｙＣＦ＋（ｚ／２＋ｘ＋ｙ）Ｏ２→１ＵＯｚ＋（ｘ＋ｙ）ＣＯ２（ｘ＝１〜２、ｙ＝１〜ｎ、ｚ＝２〜３）（５）
【００６９】
酸化剤分圧および放出される熱の最適化：
本出願人は、時間の関数として酸化剤分圧および放出される熱を最適化できることも実証した。このため、ＵＣｘの酸化に対する挙動に関して、Ｏ２分圧の影響を調べた。具体例の１つを図６に示しており、４００℃のプロセスの使用温度で、３つの異なる［Ｏ２］部分濃度（［Ｏ２］＝６．７％、１０％、および２１％）における等温条件下でのＵＣｘの酸化中の、％としての重量変化（実線）および放出される熱流（点線）を示している。
【００７０】
得られた結果では、Ｏ２分圧は、プロセスの使用範囲に影響を与えないことを示しており：どのＯ２分圧が使用されても、重量増加の変動は同じであり、平均最終値Δｍ＝＋８％付近で一定となっている。この結果は、ＵＣ２相のみが酸化してＵ３Ｏ８型の酸化物形態になるということである。一方、過剰の黒鉛ＣＦは酸化した材料中に残存し、それによって、プロセスのガスの後処理管理に有害な二酸化炭素ＣＯ２の発生が制限される。
【００７１】
分圧は、単に、ＵＣｘの酸化の反応速度においてある役割を果たし、したがってプロセスの処理時間に影響し：高濃度（［Ｏ２］＝２１％）では、このＯ２分圧によって、わずか４０分のプロセスの使用後にＵＣｘのＵＣ２相を安定化させることができ、低濃度（［Ｏ２］＝１０％）では、ＵＣｘの安定化は、７０分後に閾値Δｍ＝＋８％に到達する。
【００７２】
Ｏ２分圧は、ＵＣｘからＵ３Ｏ８への酸化の反応中の発熱に特徴的な量の熱量に関して測定される値でもある役割を果たし；６．７％から２１％までＯ２部分濃度を変化させてＵＣｘの安定化プロセスを行うと、放出される熱の最大量が２倍の大きさになる。この量の一時的な熱放出は、局所的な過剰温度の増加によって、全体の酸化温度が値Ｔｍａｘ（過剰の炭素の酸化が始まる温度として定義される）よりも高くなりうる場合にプロセスに悪影響を与えうるが、反応性の変化が生じうる変換速度と熱放出の制御との間で妥協点を見いだすことを可能とする最適実験条件を確立することが重要である。
【００７３】
したがって、１０％付近のＯ２部分濃度によって、ＵＣｘから酸化物形態への変換の時間を最適化しながら、この酸化反応に関連する発熱を制限することができる。
【００７４】
安定化熱処理の温度の最適化
酸化温度を３８０〜５５０℃で変動させて得られる重量増加、および閾値Δｍ＝［６；８］％付近でのこれらの量の安定化によって、本発明の処理の使用温度に関する方法の堅牢性が画定され、ＵＣｘ材料のＵＣ２相からＵ３Ｏ８型（場合により微量のＵＯ２）の酸化物形態への単独で制御された変換が可能となる。
【００７５】
図７は、４００℃の方法の最適使用温度付近で得られる等温ネットワークを示している。得られたグラフ（図３で得られるものと類似の等温条件下で得られる）から、記載の熱重量曲線中の過剰の炭素の酸化が生じる最高温度を求めることで、方法の堅牢性を試験することができる。
【００７６】
５５０℃を超える酸化温度から得られた熱重量曲線（たとえば図７中に示されるＴｏｘｉｄａｔｉｏｎ＝５７５℃、続いて７００℃で得られる２つの熱重量曲線）は、重量減が大きくなり、直線性が減少することを示しており、これらは過剰の炭素ＣＦの段階的な酸化を強調しており、これは酸化温度の上昇とともにより明確になることに留意されたい。
【００７７】
水蒸気を加えることによる本発明の方法の最適化
本出願人は、本発明の処理の等温サイクルの前および最中での水蒸気の添加を調べており、以下の結論を示すことができた：
−  水蒸気の添加がいずれの時間であっても（酸化処理の前または最中）、酸化性雰囲気下でのＵＣｘ材料からＵＯｘへの変換速度に対する水蒸気の影響；
−  反応：
ＵＣ２＋ｙＣＦ＋ｘＨ２Ｏ→ＵＯｘ＋ｘＨ２＋ｙＣＦ  （６）
によるＵＣｘとＨ２Ｏとの間の反応に関連して新しい気体トレーサーＨ２を使用する可能性（ＵＣｘの酸化中に放出されるＣＯ２の１００分の１未満の濃度で測定されるＨ２の存在は、プロセスの十分な進行を停止するための基準の因子としてＣＯ２と同様に使用することができ、この基準は、Ｈ２の放出が最小閾値未満である場合に達成される）；
−  非常に緻密な材料の化学的断片化の加速、およびＵＣｘから酸化物形態への酸化速度の加速（たとえば、４２０℃で行われる等温条件下での酸化処理中に、１０分の時間の短縮）；
−  プロセス中、特にＵＣｘからＵ３Ｏ８が得られる葉熱熱酸化反応の開始時に観察される放出される熱量の減少、したがって過剰温度ΔＴの減少（水蒸気の存在下でΔＴが８％減少）。
【００７８】
本出願人は、環境制御型走査電子顕微鏡法によるＵＣｘの安定化に対する水蒸気の影響も調べた。環境制御型走査電子顕微鏡下、種々の酸化温度および水蒸気分圧におけるその場酸化の結果から、ＵＣｘ表面における局所的な亀裂の外観を示すことができる。これらの亀裂は、Ｏ２分子とＵＣ２クラスターとの間の相互作用を促進し、これらのクラスターはＵＣｘ材料中の本体中に存在するためにあまり到達しやすくない。これらの亀裂によって、本体中へのＯ２分子の到達が容易になり、したがってＵＣ２から酸化物相への全体的な変換速度が大きく改善される。種々の水蒸気分圧Ｐ（Ｈ２Ｏ）における環境制御型顕微鏡下でのＵＣｘの酸化の試験のＸ線回折分析による事後測定から、酸化した材料中のＵＯ２、Ｕ３Ｏ８、および過剰の炭素の存在が明らかとなった。
【００７９】
本発明の方法の処理においてＯ２／Ｈ２Ｏ反応物を併用すると、２つの種類の反応（腐食および酸化）が関与することができ、ＵＣ２相の酸化から得られる生成物（特にＵＯ２およびＵ３Ｏ８）のモル体積が変化する。これら２種類の酸化物が存在することで、酸化生成物の体積の変化、および亀裂の外観を生じさせる間隙の応力の外観の変化が促進され、酸化していない表面と接触するＯ２が到達しやすくなり処理の反応速度の顕著な改善が見られる。
【００８０】
本発明の方法での水蒸気の添加は、バルクおよび緻密な初期材料に関していっそう適切となり、そのような材料の中心は分子酸素の到達が困難である。したがって水蒸気は、安定化させる初期材料の形態に影響を与える。
【００８１】
種々の形態の炭化ウラン化合物に対する本発明の方法の確認
ＵＣｘ粉末（粒度１５０μｍ）と、互いに固着した数種類のＵＣｘペレットの集成体（ペレットΦ＝１５ｍｍ、ｔ＝１ｍｍ、静水圧密度（ｈｙｄｒｏｓｔａｔｉｃ  ｄｅｎｓｉｔｙ）＝８、多孔度＞５０％）との２つの異なる形状を使用して、４００℃の安定化温度でＵＣｘ標的の安定化を行った。等温酸化サイクルのプログラミング、および酸化処理中のこれら２つのＵＣｘ形状の重量変化を図８に示している。より具体的には、曲線Ｃ８ａは、ペレットの場合の重量変化と関連し、曲線Ｃ８ｂは、粉末の場合の重量変化と関連し、曲線Ｃ８ｃは、ペレットの温度変化と関連し、曲線Ｃ８ｄは、粉末の温度変化と関連する。
【００８２】
これらの試験中、３００分間の本発明の方法の使用後に、非等温条件下の酸化サイクル（１０℃／分の勾配でＴｏｘｉｄａｔｉｏｎ＝８００℃まで上昇）もプログラミングしたがその理由は：
−  ＵＣｘ材料の過剰の炭素の酸化の開始に対応する最高温度Ｔｍａｘを測定するため；
−  初期材料の形態的性質の関数としての過剰の炭素の重量減の差を分析するため、である。
【００８３】
こうして得られた結果から本発明の方法は：
−  酸化中のＵＣｘ材料（形態または粉末）の重量増加は定常状態に向かってΔｍ＝７．６％となる傾向にあり、Ｕ３Ｏ８＋ＣＦによって定義され、Ｘ線回折ＸＲＤによって確認される安定化最終生成物の実現と一致するので、粉末またはペレット型の種々のＵＣｘ材料に適用可能であり；
−  「粉末」型形状（定常状態Δｍにより速く到達し、局所的な過剰温度ΔＴの振幅はより小さくより短い）の場合よりも、ＵＣｘからＵ３Ｏ８への酸化反応に関連する反応速度が速く（定常状態Δｍにより速く到達し）、発熱が少ないため、「ペレット」形状の初期ＵＣｘ材料に最適であり；
−  ＵＣｘがどんな形状特性であっても、方法の処理温度を調整可能である。これは、両方の場合で、過剰の炭素の酸化の開始に対応する温度Ｔｍａｘが同一であり５６５℃と測定されるためである。したがって、反応終了時に、ＵＣｘからＵＯｘ型が得られる安定化方法の十分な進行を調べるために、最大差ΔＴ＝Ｔｍａｘ−Ｔｏｘｉｄａｔｉｏｎを利用可能なことが経験から示されている。本発明の方法は、等温条件下での酸化処理中に、両方の場合で重量増加が同一となるように調整することもできる。
【００８４】
過剰の炭素の酸化中の重量減に関して記録される差は、温度Ｔｍａｘを超えても、本発明の方法を使用して、特に「ペレット」型の形状を有する場合に、初期ＵＣｘ材料中に存在する過剰の炭素ＣＦを完全には酸化かできないことを示している。にもかかわらず、厳密な形状比較要因に基づくと、本発明の方法が使用される温度が温度Ｔｍａｘを超える必要がある場合（特に反応終了を調べるため）、「粉末」型の形状を犠牲にして「ペレット」型のＵＣｘ材料を使用すると、過剰の炭素の酸化が部分的にのみ起こり、したがって本発明の方法を使用した後に取り扱うべき多量のＣＯ／ＣＯ２の生成が制限されるという意味で有益となる。
【００８５】
本発明による安定化方法の運転条件の例
粉末またはセンチメートルサイズのペレットの形態の初期ＵＣｘ材料は、ボート農地側に投入され、それ自体が酸化炉内部に入れられる。
【００８６】
次に中性ガス、たとえばアルゴンが炉に導入され、１０℃／分の加熱サイクルが、Ｔｏｘｉｄａｔｉｏｎで示される４００℃付近の設定温度になるまで行われる。
【００８７】
この温度Ｔｏｘｉｄａｔｉｏｎに到達した後、アルゴン下で３０分間の安定化定常状態がプログラムされる。
【００８８】
この安定化定常状態の後、１０％のＯ２含有量の単独またはアルゴンで希釈された再構成空気を、ＵＣｘの初期量に比例するガスの体積流量で、測定装置中に急激に導入する。
【００８９】
次に、安定化温度Ｔｏｘｉｄａｔｉｏｎ＝４００℃における等温条件下でのＵＣｘの酸化を５時間の平均時間で進行させ、ガス分析システムによって、リアルタイムで、特にＯ２の消費、およびＵＣｘからＵ３Ｏ８への酸化中に生成するＣＯ２の放出を監視することができる。
【００９０】
Ｏ２濃度がプロセスの入口での設定値（好ましくは体積含有量として１０％）に到達し、ＣＯ２濃度が１００ｐｐｍ未満の値を示すと、反応性の回復を確認する試験が行われる。この試験は、たとえば、急速であるが制御された方法で設定値を超えるまで温度を、通常はΔＴ＝＋５０℃だけ上昇させ、この温度変化中のＯ２およびＣＯ２の変化を測定することにある。圧力の変化および／または水蒸気分圧の導入も応力基準／試験として想定することができる。
【００９１】
この試験中に閾値（１００ｐｐｍ）を超えるＣＯ２の放出および／またはＯ２の消費が無ければ、空気下で炉の冷却がプログラムされる（数十℃／分の冷却）。
【００９２】
反応を終了させるためのこの試験中にＣＯ２の放出および／またはのＯ２消費が存在する場合は、ＣＯ２量が閾値（１００ｐｐｍ）以上である限り、新しい温度Ｔｏｘｉｄａｔｉｏｎ＋ΔＴにおいてＵＣｘの安定化が続けられる。ＵＯｘ形態でのＵＣｘの完全な安定化を実質的に加速させるために、酸化性雰囲気への水蒸気の添加を想定することができる。水蒸気の存在によって、ＵＣｘから酸化物形態への残りの酸化中に生じる新しいトレーサーのＨ２を監視することもできる。これらの温度試験は、課せられる温度が、ＵＣｘ材料中に存在する過剰の炭素の酸化に対応する最大値（５６０℃付近のＴｍａｘ）を超えない限り行われる。新しいガスの放出がなければ、反応を終了するための試験の否定応答の場合に定められる条件と類似の条件下で炉が冷却される。
【００９３】
Ｕ３Ｏ８＋ＣＦｒｅｅの組成を有し粉末最終状態の酸化残留物を次に収集し、想定される排出の規格に準拠して包装される。Ｘ線回折ＸＲＤによる分析のためのサンプルも採取される。
【図１】
2014527624.tif 000003
【図２】
2014527624.tif 000004
【図３】
2014527624.tif 000005
【図４】
2014527624.tif 000006
【図５】
2014527624.tif 000007
【図６】
2014527624.tif 000008
【図７】
2014527624.tif 000009
【図８】
2014527624.tif 000010
【国際調査報告】
2014527624.tif 000011
2014527624.tif 000012
2014527624.tif 000013
2014527624.tif 000014